(57)【要約】  本出願は、液晶特性を有する混合物に関する。本出願の他の主題は、この混合物の、平面素子を通る光の透過を調節する装置中での使用である。【特許請求の範囲】
【請求項１】
式（１）または式（２）
【化１】
2019508526.tif 000098
式（１）
【化２】
2019508526.tif 000099
式（２）
［式中、出現する変数は次のことが当てはまる：
Ａ11、Ａ12、Ａ21、Ａ22、Ａ23、Ａ24は、
【化３】
2019508526.tif 000100
から選択され；
Ｚ11、Ｚ21、Ｚ22、Ｚ23は、単結合、−（Ｃ＝Ｏ）−Ｏ−、−Ｏ−（Ｃ＝Ｏ）−、−ＣＦ2−Ｏ−、−Ｏ−ＣＦ2−、−Ｏ−ＣＨ2−、−ＣＨ2−Ｏ−、および−ＣＨ2−ＣＨ2−から選択され；
Ｒ11、Ｒ12、Ｒ21、Ｒ22は、それぞれ出現する場合に、同じであるかまたは異なり、Ｈ、Ｆ、Ｃｌ、ＣＮ、ＮＣＳ、１〜１０のＣ原子を有するアルキル基、１〜１０のＣ原子を有するアルコキシ基、１〜１０のＣ原子を有するチオアルコキシ基、２〜１０のＣ原子を有するアルケニル基、および２〜１０のＣ原子を有するアルケニルオキシ基から選択され、ここで、アルキル基、アルコキシ基、チオアルコキシ基、アルケニル基、およびアルケニルオキシ基中の１つ以上のＨ原子は、Ｆ、ＣｌまたはＣＮに置き換えられてよく；
Ｔは、−ＣＮ、Ｆ、−Ｎ3、−ＮＣＳ、ＮＯ2、−Ｃ≡Ｃ−Ｒ3、１〜１０のＣ原子を有するアルキル基、および１〜１０のＣ原子を有するアルコキシ基から選択され、ここで、アルキル基およびアルコキシ基中で１つ以上のＨ原子は、Ｆ、ＣｌまたはＣＮに置き換えられてよく；
Ｒ3は、Ｈ、ＣＮ、１〜１０のＣ原子を有するアルキル基、および−Ｃ≡Ｃ−Ｒ4から選択され、ここで、アルキル基中で１つ以上のＨ原子は、Ｆ、ＣｌまたはＣＮに置き換えられてよく；
Ｒ4は、Ｈ、ＣＮ、および１〜１０のＣ原子を有すアルキル基から選択され、ここで、アルキル基中で１つ以上のＨ原子は、Ｆ、ＣｌまたはＣＮに置き換えられていてよく；
ｉは、それぞれ出現する場合に、同じであるかまたは異なり、０または１であり、ここで、１つの式中での添え字ｉの合計は少なくとも１であり；
ｋは、それぞれ出現する場合に、同じであるかまたは異なり、０または１であり、ここで、１つの式中での添え字ｋの合計は少なくとも１であり；
ｐは、０または１に等しい］に相当する１つ以上の化合物、
および式（３）
【化４】
2019508526.tif 000101
式（３）
［式中、出現する変数は次のことが当てはまる：
Ａ31は、それぞれ出現する場合に、同じであるかまたは異なり、
【化５】
2019508526.tif 000102
から選択され；
Ｒ31およびＲ32は、それぞれ出現する場合に、同じであるかまたは異なり、Ｈ、Ｆ、Ｃｌ、ＣＮ、ＮＣＳ、１〜１０のＣ原子を有するアルキル基、１〜１０のＣ原子を有するアルコキシ基、１〜１０のＣ原子を有するチオアルコキシ基、２〜１０のＣ原子を有するアルケニル基、および２〜１０のＣ原子を有するアルケニルオキシ基から選択され、ここでアルキル基、アルコキシ基、チオアルコキシ基、アルケニル基、およびアルケニルオキシ基中の１つ以上のＨ原子は、Ｆ、ＣｌまたはＣＮに置き換えられていてよく；
Ｚ31は、それぞれ出現する場合に、同じであるかまたは異なり、単結合、−（Ｃ＝Ｏ）−Ｏ−、−Ｏ−（Ｃ＝Ｏ）−、−ＣＦ2−Ｏ−、−Ｏ−ＣＦ2−、−Ｏ−ＣＨ2−、−ＣＨ2−Ｏ−、および−ＣＨ2−ＣＨ2−から選択され；
ｍは、０、１、２または３に等しい］による１つ以上の化合物を含む混合物において、
前記混合物中の式（１）による化合物の割合と、式（２）による化合物の割合と、式（３）による化合物の割合との合計は、少なくとも５８％であり、
かつここで、次の条件ａ）およびｂ）：
ａ）  前記混合物は、４つ以上の環を含む１つ以上の化合物Ｖを含むこと、
ｂ）  前記混合物は、式（２）による化合物の少なくとも２５％の割合を含むこと
の一方または両方が満たされている混合物。
【請求項２】
式（１）の化合物が、式（１−１）
【化６】
2019508526.tif 000103
式（１−１）
［式中、Ｔ、Ｒ11およびＲ12は、請求項１の場合と同様に定義される］に相当することを特徴とする、請求項１記載の混合物。
【請求項３】
式（２）の化合物が、式（２−１）、（２−２）、（２−３）または（２−４）
【化７】
2019508526.tif 000104
式（２−１）、
【化８】
2019508526.tif 000105
式（２−２）、
【化９】
2019508526.tif 000106
式（２−３）、
【化１０】
2019508526.tif 000107
式（２−４）
［式中、Ｒ21、Ｒ22、Ａ21、Ａ22、Ａ23、Ａ24およびＴは、請求項１の場合と同様に定義される］に相当することを特徴とする、請求項１または２記載の混合物。
【請求項４】
式（２）の化合物が、式（２−１−１）
【化１１】
2019508526.tif 000108
式（２−１−１）
［式中、Ｒ21、Ｒ22およびＴは、請求項１の場合と同様に定義される］に相当することを特徴とする、請求項１から３までのいずれか１項記載の混合物。
【請求項５】
前記混合物は、式（２−１−１）による化合物を少なくとも２５％の割合で有することを特徴とする、請求項４記載の混合物。
【請求項６】
化合物Ｖは、式（Ｖ−１）
【化１２】
2019508526.tif 000109
式（Ｖ−１）
［式中、
ＺV1は、−（Ｃ＝Ｏ）−Ｏ−および−ＣＨ2−Ｏ−から選択され、ここで、
ＡＶ１は、それぞれ出現する場合に、同じであるかまたは異なり、
【化１３】
2019508526.tif 000110
から選択され、かつ、ここで
ＲV1およびＲV2は、それぞれ出現する場合に、同じであるかまたは異なり、Ｈ、Ｆ、Ｃｌ、ＣＮ、ＮＣＳ、１〜１０のＣ原子を有するアルキル基、１〜１０のＣ原子を有するアルコキシ基、１〜１０のＣ原子を有するチオアルコキシ基、２〜１０のＣ原子を有するアルケニル基、および２〜１０のＣ原子を有するアルケニルオキシ基から選択され、ここでアルキル基、アルコキシ基、チオアルコキシ基、アルケニル基およびアルケニルオキシ基中の１つ以上のＨ原子は、Ｆ、ＣｌまたはＣＮに置き換えられていてよい］に相当することを特徴とする、請求項１から５までのいずれか１項記載の混合物。
【請求項７】
式（３）の化合物は、式（３−Ａ）、（３−Ｂ）および（３−Ｃ）
【化１４】
2019508526.tif 000111
式（３−Ａ）
【化１５】
2019508526.tif 000112
式（３−Ｂ）
【化１６】
2019508526.tif 000113
式（３−Ｃ）
［式中、Ｒ31、Ｒ32、Ｚ31およびＡ31は、請求項１の場合と同様に定義される］に相当することを特徴とする、請求項１から６までのいずれか１項記載の混合物。
【請求項８】
式（３）、または（３−Ａ）、（３−Ｂ）および（３−Ｃ）中でＡ31は、それぞれ出現する場合に、同じであるかまたは異なり、
【化１７】
2019508526.tif 000114
から選択されることを特徴とする、請求項１から７までのいずれか１項記載の混合物。
【請求項９】
前記混合物は、式（３−１）
【化１８】
2019508526.tif 000115
式（３−１）
［式中、Ｒ31、Ｒ32、Ｚ31およびｍは、請求項１の場合と同様に定義され、かつ、ここで、Ａ31-1は、それぞれ出現する場合に、同じであるかまたは異なり、
【化１９】
2019508526.tif 000116
から選択される］の１つ以上の化合物を含むことを特徴とする、請求項１から８までのいずれか１項記載の混合物。
【請求項１０】
前記混合物は、式（１）の１つ以上の化合物も、式（２）の１つ以上の化合物も含むことを特徴とする、請求項１から９までのいずれか１項記載の混合物。
【請求項１１】
式（１）の化合物は、前記混合物中に少なくとも２５％の割合で含まれていることを特徴とする、請求項１から１０までのいずれか１項記載の混合物。
【請求項１２】
式（２）の化合物は、前記混合物中に少なくとも２５％の割合で含まれていることを特徴とする、請求項１から１１までのいずれか１項記載の混合物。
【請求項１３】
式（１）、式（２）および式（３）の化合物の割合から生じる合計は、９５％より高いことを特徴とする、請求項１から１２までのいずれか１項記載の混合物。
【請求項１４】
前記混合物は、１つ以上のベンゼン環を含む化合物について６０％未満の割合を含むことを特徴とする、請求項１から１３までのいずれか１項記載の混合物。
【請求項１５】
前記混合物は、１つ以上の色素を含むことを特徴とする、請求項１から１４までのいずれか１項記載の混合物。
【請求項１６】
前記混合物は、アゾ化合物、アントラキノン、ベンゾチアジアゾール、ジケトピロロピロール、およびリレンから選択される１つ以上の色素を含むことを特徴とする、請求項１から１５までのいずれか１項記載の混合物。
【請求項１７】
請求項１から１６までのいずれか１項記載の混合物を含む層を含む、光学切り替え装置。
【請求項１８】
請求項１から１６までのいずれか１項記載の混合物を含む層を含む、切り替え可能な窓。
【発明の詳細な説明】
【技術分野】
【０００１】
本出願は、下記に示す式（１）または（２）による化合物から選択される１以上の化合物を含む混合物、およびこの混合物の平面素子を通る光の通過を調節する装置中での使用に関する。
【０００２】
光の概念とは、本出願の範囲内で、ことにＵＶ−Ａ領域、ＶＩＳ領域、およびＮＩＲ領域内の電磁放射線、つまり通常の定義によると３２０ｎｍ〜２０００ｎｍの波長の光であると解釈される。
【０００３】
好ましくは、本発明による装置により通過が調節される光とは、太陽光であると解釈される。太陽光は、好ましくは太陽に直接由来する。しかしながら、この太陽光は、任意の材料による反射、屈折、または吸収および引き続く放射を介して、太陽に間接的に由来してもよい。
【０００４】
本発明による装置は、相応して、好ましくは、太陽光の通過を平面素子により調節するために、ことに十分に閉鎖された空間要素内への太陽光の通過を平面素子により調節するために使用される。この種の装置は、切り替え可能な窓（switchable windows, smart windows）の上位概念としても公知である。この種の装置は、概観で、例えば、B. Jelle et al., Solar Energy Materials & Solar Cells 2012, p. 1 - 28に記載されている。切り替え可能な窓の概念には、この場合、切り替え可能な光透過性の屋根、例えば天窓または自動車ルーフも含まれる。
【０００５】
この切り替え可能な窓の変形形態は、色素を含む液晶材料を使用する。この種の装置の例は、とりわけ国際公開第２００９／１４１２９５号（WO 2009/141295）に記載されている。
【０００６】
相変わらず、ことに上述の使用のために、新規材料の需要が生じる。この場合、望ましい技術的特性は、材料の広い液晶相、ことに１００℃以上の高い澄明点、および屈折率異方性Δｎについての小さな値、ことに０．０６５未満のΔｎの値である。Δｎについての低い値は、ことに液晶材料を含む層の厚みが高い用途の場合に望ましい。
【０００７】
さらに望ましい技術的特徴は、液晶材料中での色素の良好な溶解度、液晶材料中での色素の良好な溶媒安定性、ことに液晶材料中での時間的に長く続く良好でかつ完全な溶解度、液晶材料、ことに色素を含む液晶材料の高い光安定性、二色性色素についての高い秩序度、ならびに屈折率およびΔｎについての値の低い分散である。
【０００８】
意外にも、下記に説明するような混合物は、上述の望ましい特性の少なくとも１つ、好ましくはいくつかを有することが見出された。
【０００９】
したがって、本発明の主題は、式（１）または式（２）
【化１】
2019508526.tif 000002
式（１）
【化２】
2019508526.tif 000003
式（２）
［式中、出現する変数は次のことが当てはまる：
Ａ11、Ａ12、Ａ21、Ａ22、Ａ23、Ａ24は、
【化３】
2019508526.tif 000004
から選択され；
Ｚ11、Ｚ21、Ｚ22、Ｚ23は、単結合、−（Ｃ＝Ｏ）−Ｏ−、−Ｏ−（Ｃ＝Ｏ）−、−ＣＦ2−Ｏ−、−Ｏ−ＣＦ2−、−Ｏ−ＣＨ2−、−ＣＨ2−Ｏ−、および−ＣＨ2−ＣＨ2−から選択され、
Ｒ11、Ｒ12、Ｒ21、Ｒ22は、それぞれ出現する場合に、同じであるかまたは異なり、Ｈ、Ｆ、Ｃｌ、ＣＮ、ＮＣＳ、１〜１０のＣ原子を有するアルキル基、１〜１０のＣ原子を有するアルコキシ基、１〜１０のＣ原子を有するチオアルコキシ基、２〜１０のＣ原子を有するアルケニル基、および２〜１０のＣ原子を有するアルケニルオキシ基から選択され、ここで、アルキル基、アルコキシ基、チオアルコキシ基、アルケニル基、およびアルケニルオキシ基中の１つ以上のＨ原子は、Ｆ、ＣｌまたはＣＮに置き換えられてよく；
Ｔは、−ＣＮ、Ｆ、−Ｎ3、−ＮＣＳ、ＮＯ2、−Ｃ≡Ｃ−Ｒ3、１〜１０のＣ原子を有するアルキル基、および１〜１０のＣ原子を有するアルコキシ基から選択され、ここで、アルキル基およびアルコキシ基中で１つ以上のＨ原子は、Ｆ、ＣｌまたはＣＮに置き換えられてよく；
Ｒ3は、Ｈ、ＣＮ、１〜１０のＣ原子を有するアルキル基、および−Ｃ≡Ｃ−Ｒ4から選択され、ここで、アルキル基中で１つ以上のＨ原子は、Ｆ、ＣｌまたはＣＮに置き換えられてよく；
Ｒ4は、Ｈ、ＣＮ、および１〜１０のＣ原子を有すアルキル基から選択され、ここで、アルキル基中で１つ以上のＨ原子は、Ｆ、ＣｌまたはＣＮに置き換えられていてよく；
ｉは、それぞれ出現する場合に、同じであるかまたは異なり、０または１であり、ここで、１つの式中での添え字ｉの合計は少なくとも１であり；
ｋは、それぞれ出現する場合に、同じであるかまたは異なり、０または１であり、ここで、１つの式中での添え字ｋの合計は少なくとも１であり；
ｐは、０または１に等しい］に相当する１つ以上の化合物、
および式（３）
【化４】
2019508526.tif 000005
式（３）
［式中、出現する変数は次のことが当てはまる：
Ａ31は、それぞれ出現する場合に、同じであるかまたは異なり、
【化５】
2019508526.tif 000006
から選択され；
Ｒ31およびＲ32は、それぞれ出現する場合に、同じであるかまたは異なり、Ｈ、Ｆ、Ｃｌ、ＣＮ、ＮＣＳ、１〜１０のＣ原子を有するアルキル基、１〜１０のＣ原子を有するアルコキシ基、１〜１０のＣ原子を有するチオアルコキシ基、２〜１０のＣ原子を有するアルケニル基、および２〜１０のＣ原子を有するアルケニルオキシ基から選択され、ここでアルキル基、アルコキシ基、チオアルコキシ基、アルケニル基、およびアルケニルオキシ基中の１つ以上のＨ原子は、Ｆ、ＣｌまたはＣＮに置き換えられていてよく；
Ｚ31は、それぞれ出現する場合に、同じであるかまたは異なり、単結合、−（Ｃ＝Ｏ）−Ｏ−、−Ｏ−（Ｃ＝Ｏ）−、−ＣＦ2−Ｏ−、−Ｏ−ＣＦ2−、−Ｏ−ＣＨ2−、−ＣＨ2−Ｏ−、および−ＣＨ2−ＣＨ2−から選択され；
ｍは、０、１、２または３に等しい］による１つ以上の化合物を含む混合物において、
この混合物中の式（１）による化合物の割合と、式（２）による化合物の割合と、式（３）による化合物の割合との合計は、少なくとも５８％であり、かつここで、次の条件ａ）およびｂ）：
ａ）  この混合物は、４つ以上の環を含む１つ以上の化合物Ｖを含むこと、
ｂ）  この混合物は、式（２）による化合物の少なくとも２５％の割合を含むこと
の一方または両方が満たされている混合物である。
【００１０】
混合物中の複数の化合物の割合の％で表す表示において、本出願の場合に、パーセントとは、質量パーセントであると解釈される。
【００１１】
環
【化６】
2019508526.tif 000007
、例えば
【化７】
2019508526.tif 000008
は、本出願の場合に、文章の流れで読みやすさを改善するために、「Ａx」、例えば「Ａ11」と省略される。
【００１２】
記号
【化８】
2019508526.tif 000009
とは、本出願の場合に、１，４−シクロヘキシレンであると解釈される。
【００１３】
本出願の場合に、アルキル基、アルコキシ基、チオアルコキシ基、アルケニル基、およびアルケニルオキシ基とは、好ましくは次の群であると解釈される：メチル、エチル、ｎ−プロピル、ｉ−プロピル、シクロプロピル、ｎ−ブチル、ｉ−ブチル、ｓ−ブチル、ｔ−ブチル、シクロブチル、２−メチルブチル、ｎ−ペンチル、ｓ−ペンチル、シクロペンチル、ネオペンチル、ｎ−ヘキシル、シクロヘキシル、ネオヘキシル、ｎ−ヘプチル、シクロヘプチル、ｎ−オクチル、シクロオクチル、２−エチルヘキシル、トリフルオロメチル、ペンタフルオロエチル、２，２，２−トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、メトキシ、トリフルオロメトキシ、エトキシ、ｎ−プロポキシ、ｉ−プロポキシ、ｎ−ブトキシ、ｉ−ブトキシ、ｓ−ブトキシ、ｔ−ブトキシ、ｎ−ペントキシ、ｓ−ペントキシ、２−メチルブトキシ、ｎ−ヘキソキシ、シクロヘキシルオキシ、ｎ−ヘプトキシ、シクロヘプチルオキシ、ｎ−オクチルオキシ、シクロオクチルオキシ、２−エチルヘキシルオキシ、ペンタフルオロエトキシ、２，２，２−トリフルオロエトキシ、メチルチオ、エチルチオ、ｎ−プロピルチオ、ｉ−プロピルチオ、ｎ−ブチルチオ、ｉ−ブチルチオ、ｓ−ブチルチオ、ｔ−ブチルチオ、ｎ−ペンチルチオ、ｓ−ペンチルチオ、ｎ−ヘキシルチオ、シクロヘキシルチオ、ｎ−ヘプチルチオ、シクロヘプチルチオ、ｎ−オクチルチオ、シクロオクチルチオ、２−エチルヘキシルチオ、トリフルオロメチルチオ、ペンタフルオロエチルチオ、２，２，２−トリフルオロエチルチオ。
【００１４】
混合物は、好ましくは液晶材料である。これは、ここでは、混合物が少なくとも１つの温度範囲内で液晶特性、ことにネマティック液晶特性を有すると解釈される。
【００１５】
本発明による混合物は、広いネマティック液晶相により特徴付けられる。好ましくは、この混合物は、−４０℃から１００℃まで、特に好ましくは１０５℃まで、全く特に好ましくは１１０℃までネマティック液晶相を有する。好ましくは、混合物は、少なくとも１００℃の澄明点、特に好ましくは少なくとも１０５℃の澄明点、全く特に好ましくは少なくとも１１０℃の澄明点を有する。
【００１６】
さらに、本発明による混合物は、屈折率の異方性Δｎについて低い値を有する。好ましくは、この値は、０．０６５未満、特に好ましくは０．０６未満、全く特に好ましくは０．０５５未満、最も強く好ましくは０．０５未満である。
【００１７】
好ましくは、混合物は、少なくとも１００℃の澄明点および０．０６５未満のΔｎについて値を有する。特に好ましくは、混合物は、少なくとも１０５℃の澄明点および０．０６未満のΔｎの値を有する。全く特に好ましくは、少なくとも１１０℃の澄明点および０．０５５未満のΔｎの値を有する。
【００１８】
さらに、混合物は、低温での高い貯蔵安定性を有する。貯蔵安定性とは、この場合、ことに分解しないことおよび晶出しないことの特性であると解釈される。本発明による混合物について、−３０℃未満の温度、好ましくは−４０℃未満の温度で数週間の、好ましくは数ヶ月の貯蔵安定性が好ましい。
【００１９】
好ましくは、混合物は、式（１）の１つ以上の化合物も、式（２）の１つ以上の化合物も含む。混合物中で式（１）および（２）の化合物の割合は合わせて、好ましくは４５％〜７０％、特に好ましくは５５％〜７０％、全く特に好ましくは６０％〜７０％である。
【００２０】
さらに、式（１）の化合物は、混合物中で少なくとも２５％、特に好ましくは少なくとも３０％の割合で存在することが好ましい。
【００２１】
さらに、式（２）の化合物は、混合物中で少なくとも２５％、特に好ましくは少なくとも３０％の割合で存在することが好ましい。
【００２２】
式（１）および（２）の化合物について、次の優先要件が当てはまる：
Ａ11、Ａ12、Ａ21、Ａ22、Ａ23、Ａ24は、好ましくは
【化９】
2019508526.tif 000010
から選択され；特に好ましくは
【化１０】
2019508526.tif 000011
に等しい。
Ｚ11、Ｚ21、Ｚ22、Ｚ23は、好ましくは、単結合、−Ｏ−ＣＨ2−、および−ＣＨ2−ＣＨ2−から選択され；特に好ましくは単結合である。
【００２３】
さらに好ましくは、ｐは０に等しい。
【００２４】
式（１）の化合物は、好ましくは、式（１−１）
【化１１】
2019508526.tif 000012
式（１−１）
に相当し、ここで、出現する基は、式（１）についてと同様に定義される。
【００２５】
式（２）の化合物は、好ましくは、式（２−１）、式（２−２）、式（２−３）、または式（２−４）
【化１２】
2019508526.tif 000013
式（２−１）
【化１３】
2019508526.tif 000014
式（２−２）
【化１４】
2019508526.tif 000015
式（２−３）
【化１５】
2019508526.tif 000016
式（２−４）
に相当し、ここで、出現する基は、式（２）についてと同様に定義される。
【００２６】
好ましくは、式（２−１）および（２−２）および（２−４）中のＡ21、Ａ22およびＡ23および場合によりＡ24は、
【化１６】
2019508526.tif 000017
に等しい。
【００２７】
好ましくは、式（２−３）中のＡ21およびＡ22は、
【化１７】
2019508526.tif 000018
に等しい。
【００２８】
好ましくは、式（２−３）中のＡ23は、
【化１８】
2019508526.tif 000019
に等しく、特に好ましくは、
【化１９】
2019508526.tif 000020
に等しい。
【００２９】
式（２）の特に好ましい実施形態は、式（２−１−１）
【化２０】
2019508526.tif 000021
式（２−１−１）
に相当し、ここで、出現する基は、式（２）についてと同様に定義される。
【００３０】
本発明による混合物についての、式（２）による化合物の少なくとも２５％の割合を有するという条件は、好ましくは、この混合物が式（２−１−１）による化合物について少なくとも２５％の割合を有することに当てはまる。
【００３１】
好ましくは、Ｔは、ＣＮ、Ｆ、ＣＦ3およびＯＣＦ3から選択され、特に好ましくは、ＴはＣＮに等しい。
【００３２】
さらに、Ｒ11、Ｒ12、Ｒ21およびＲ22は、好ましくは、それぞれ出現する場合に、同じであるかまたは異なり、１〜１０のＣ原子を有するアルキル基およびアルコキシ基、ならびに２〜１０のＣ原子を有するアルケニル基、特に好ましくは１〜１０のＣ原子を有するアルキル基から選択される。
【００３３】
式（１）および（２）の特に好ましい化合物は、次に記載されている：
【化２１−１】
2019508526.tif 000022
【化２１−２】
2019508526.tif 000023
【化２１−３】
2019508526.tif 000024
【化２１−４】
2019508526.tif 000025
【００３４】
さらに、混合物は、４つ以上の環を含む１つ以上の化合物Ｖを含むことが好ましい。化合物Ｖは、好ましくは、式（Ｖ）
【化２２】
2019508526.tif 000026
式（Ｖ）
［式中、出現する変数は次のことが当てはまる：
ＲV1およびＲV2は、それぞれ出現する場合に、同じであるかまたは異なり、Ｈ、Ｆ、Ｃｌ、ＣＮ、ＮＣＳ、１〜１０のＣ原子を有するアルキル基、１〜１０のＣ原子を有するアルコキシ基、１〜１０のＣ原子を有するチオアルコキシ基、２〜１０のＣ原子を有するアルケニル基、および２〜１０のＣ原子を有するアルケニルオキシ基から選択され、ここで、アルキル基、アルコキシ基、チオアルコキシ基、アルケニル基およびアルケニルオキシ基中の１つ以上のＨ原子は、Ｆ、ＣｌまたはＣＮに置き換えられていてよく；
ＡV1は、出現する場合に、同じであるかまたは異なり、
【化２３−１】
2019508526.tif 000027
【化２３−２】
2019508526.tif 000028
【化２３−３】
2019508526.tif 000029
から選択され；
Ｘは、それぞれ出現する場合に、同じであるかまたは異なり、Ｆ、Ｃｌ、ＣＮ、１〜１０のＣ原子を有するアルキル基、１〜１０のＣ原子を有するアルコキシ基、および１〜１０のＣ原子を有するチオアルコキシ基から選択され、ここで、アルキル基、アルコキシ基およびチオアルコキシ基中の１つ以上の水素原子は、ＦまたはＣｌに置き換えられていてよく、かつアルキル基、アルコキシ基およびチオアルコキシ基中の１つ以上のＣＨ2基は、ＯまたはＳに置き換えられてよく；
ＺV1は、それぞれ出現する場合に、同じであるかまたは異なり、単結合、−（Ｃ＝Ｏ）−Ｏ−、−Ｏ−（Ｃ＝Ｏ）−、−ＣＦ2−Ｏ−、−Ｏ−ＣＦ2−、−Ｏ−ＣＨ2−、−ＣＨ2−Ｏ−、および−ＣＨ2−ＣＨ2−から
ｎは、１、２または３に等しい］に相当する。
【００３５】
化合物Ｖは、好ましくは混合物中に０〜１５％の割合で存在し、特に好ましくは１〜１０％の割合で存在し、全く特に好ましくは２〜８％の割合で存在する。
【００３６】
好ましくは、式（Ｖ）の化合物中でｎは１に等しい。
【００３７】
さらに、ＺV1は、好ましくは、単結合、−（Ｃ＝Ｏ）−Ｏ−および−ＣＨ2−Ｏ−から選択される。
【００３８】
さらに、ＡV1は、好ましくは、それぞれ出現する場合に、同じであるかまたは異なり、
【化２４】
2019508526.tif 000030
から選択される。
【００３９】
さらに好ましくは、ＲV1およびＲV2は、１〜１０のＣ原子を有するアルキル基である。
【００４０】
式（Ｖ）の好ましい実施形態は、式（Ｖ−１）
【化２５】
2019508526.tif 000031
式（Ｖ−１）
であり、ここで、ＺV1は、−（Ｃ＝Ｏ）−Ｏ−および−ＣＨ2−Ｏ−から選択され、かつここで、その他の出現する変数は、式（Ｖ）についと同様に定義される。
【００４１】
式（Ｖ）の化合物の好ましい実施形態は、次に記載されている：
【化２６−１】
2019508526.tif 000032
【化２６−２】
2019508526.tif 000033
【００４２】
式（３）の化合物は、混合物中で、好ましくは１５〜５５％の割合で存在し、特に好ましくは１８〜５０％の割合で存在し、全く特に好ましくは２５〜４０％の割合で存在する。
【００４３】
好ましくは、式（１）、式（２）および式（３）の化合物の割合の合計について、６０％より大きい、特に好ましくは７０％より大きい、全く特に好ましくは８０％より大きいことが当てはまる。最も強く好ましくは、式（１）、式（２）および式（３）の化合物の割合の合計は、９５％より大きい。
【００４４】
好ましくは、式（３）中で、Ａ31は、それぞれ出現する場合に、同じであるかまたは異なり、
【化２７】
2019508526.tif 000034
から選択される。
【００４５】
さらに、Ｚ31は、好ましくは、それぞれ出現する場合に、同じであるかまたは異なり、単結合および−（Ｃ＝Ｏ）−Ｏ−から選択される。
【００４６】
さらに、Ｒ31およびＲ32は、それぞれ出現する場合に、同じであるかまたは異なり、Ｈ、１〜１０のＣ原子を有するアルキル基、１〜１０のＣ原子を有するアルコキシ基、１〜１０のＣ原子を有するチオアルコキシ基、２〜１０のＣ原子を有するアルケニル基、および２〜１０のＣ原子を有するアルケニルオキシ基から選択される。特に好ましくは、Ｒ31およびＲ32は、１〜１０のＣ原子を有するアルキル基である。
【００４７】
さらに好ましくは、ｍは、０または１または２に等しい。
【００４８】
式（３）の化合物についての好ましい実施形態は、化合物（Ｖ）について上述に示されたものの他に、次のものである：
【化２８−１】
2019508526.tif 000035
【化２８−２】
2019508526.tif 000036
【００４９】
式（３）の好ましい実施形態は、式（３−Ａ）、（３−Ｂ）および（３−Ｃ）
【化２９】
2019508526.tif 000037
式（３−Ａ）
【化３０】
2019508526.tif 000038
式（３−Ｂ）
【化３１】
2019508526.tif 000039
式（３−Ｃ）
に相当し、
ここで、出現する変数は、式（３）についてと同様に定義される。式（３−Ａ）、（３−Ｂ）および（３−Ｃ）について、相応して、式（３）について挙げられた好ましい実施形態が当てはまる。
【００５０】
混合物は、好ましくは、式（３−Ａ）の化合物を、１０〜４０％の割合で、特に好ましくは１２〜３０％の割合で、全く特に好ましくは１５〜２５％の割合で含む。
【００５１】
混合物は、好ましくは、式（３−Ｂ）の化合物を、０〜２０％の割合で、特に好ましくは２〜１５％の割合で、全く特に好ましくは３〜１２％の割合で含む。
【００５２】
混合物は、好ましくは、式（３−Ｃ）の化合物を、０〜１５％の割合で、特に好ましくは１〜１０％の割合で、全く特に好ましくは２〜８％の割合で含む。
【００５３】
好ましくは、混合物中に、式（３−１）
【化３２】
2019508526.tif 000040
式（３−１）
の１つ以上の化合物が含まれ、
ここで、出現する変数は、式（３）についてと同様に定義され、かつここで、次のことが当てはまる：
Ａ31-1は、それぞれ出現する場合に、同じであるかまたは異なり
【化３３】
2019508526.tif 000041
から選択される。
【００５４】
式（３−１）については、相応して式（３）についての上述の好ましい実施形態が当てはまる。
【００５５】
Ａ31-1は、好ましくは
【化３４】
2019508526.tif 000042
である。
【００５６】
好ましくは、混合物は、式（３−１）の化合物を、５〜５０％の割合で、特に好ましくは１０〜４０％の割合で、全く特に好ましくは２０〜３０％の割合で含む。
【００５７】
さらに好ましくは、混合物は、１つ以上のベンゼン環を含む化合物を６０％未満、好ましくは５０％未満、特に好ましくは４０％未満含むことを特徴とする。
【００５８】
さらに好ましくは、混合物は、２つ以上のベンゼン環を含む化合物を２０％未満、好ましくは１０％未満含むか、特に好ましくはほぼ含まないことを特徴とする。
【００５９】
混合物は、好ましくは１つ以上の色素と組み合わせて使用される。相応して、上述の成分の他にさらに１つ以上の色素を含む混合物が好ましい。色素は、好ましくは有機化合物、特に好ましくは少なくとも１つの縮合されたアリール基またはヘテロアリール基を含む有機化合物である。
【００６０】
好ましくは、混合物は、少なくとも２つ、特に好ましくは少なくとも３つ、全く特に好ましくは３または４つの異なる色素を含む。好ましくは、少なくとも２つの色素は、光スペクトルのそれぞれ異なる領域をカバーする。
【００６１】
混合物中に２つ以上の色素が存在する場合、これらの固体の吸収スペクトルは、好ましくは、光の全体の可視スペクトルをほぼ吸収するように補い合う。それにより、肉眼にとって黒色の印象が生じる。好ましくは、これは、少なくとも１つの青色光、少なくとも１つの緑色〜黄色の光、および少なくとも１つの赤色光を吸収する３つ以上の異なる色素を使用することにより達成される。光の色は、この場合、B. Bahadur, Liquid Crystals - Applications and Uses, Vol. 3, 1992, World Scientific Publishing, Abschnitt 11.2.1に相応して定義されている。
【００６２】
混合物中の色素の全体の割合は、好ましくは０．０１〜２０％、特に好ましくは０．１〜１５％、全く特に好ましくは０．２〜１２％である。１つ以上の色素のそれぞれの個別の割合は、好ましくは０．０１〜１５％、好ましくは０．０５〜１２％、全く特に好ましくは０．１〜１０％である。
【００６３】
混合物中に含まれる色素は、好ましくは混合物中に溶解している。色素は、好ましくはその配列において、液晶状態にある混合物の分子の配列により影響を受ける。
【００６４】
好ましくは、この色素は、二色性色素、特に好ましくは、正の二色性色素である。正の二色性とは、色素が、正の異方性度Ｒを有することであると解釈される。特に好ましくは、異方性度Ｒは、０．４をより大きく、全く特に好ましくは０．５より大きく、最も強く好ましくは０．６より大きい。異方性度Ｒは、この場合、国際公開第２０１５／１５４８４８号（WO2015/154848）の出願テキストの実施例に記載されたように決定される。
【００６５】
これとは別の実施形態の場合に、色素は負の二色性色素であることも好ましいことがある。負の二色性とは、色素が、負の異方性度Ｒを有することであると解釈される。
【００６６】
好ましくは、混合物中に存在する色素は、全て正の二色性であるか、または全て負の二色性である。
【００６７】
さらに好ましくは、本出願による色素は、主にＵＶ−ＶＩＳ−ＮＩＲ領域内の光、つまり３２０〜１５００ｎｍの波長領域内の光を吸収する。特に好ましくは、色素は、主にＶＩＳ領域内の光、つまり３８０〜７８０ｎｍの波長領域内の光を吸収する。特に好ましくは、色素は、上述に定義されたＵＶ−ＶＩＳ−ＮＩＲ領域内で、好ましくはＶＩＳ領域内で、つまり３８０ｎｍ〜７８０ｎｍの波長内で１つ以上の吸収極大を有する。可視領域内での適用にとって、同様に、色素が、ＮＩＲ領域内、ことに７８０ｎｍ〜１５００ｎｍの間で１つ以上の吸収極大を有する場合が特に好ましいことがある。
【００６８】
さらに好ましくは、色素は、B. Bahadur, Liquid Crystals - Applications and Uses, Vol. 3, 1992, World Scientific Publishing, 11.2.1章に記載された色素クラスから選択され、特に好ましくはこの表中に記載された明確な化合物から選択される。
【００６９】
好ましくは、色素は、アゾ化合物、アントラキノン、メチン化合物、アゾメチン化合物、メロシアニン化合物、ナフトキノン、テトラジン；リレン、ことにペリレンおよびテリレン；ベンゾチアジアゾール；ピロメテンおよびジケトピロロピロールから選択される。特に、この中でも、ことに国際公開第２０１４／１８７５２９号（WO 2014/187529）に開示されたようなアゾ化合物、アントラキノン、ベンゾチアジアゾール、ことに国際公開第２０１５／０９０４９７号（WO 2015/090497）に開示されたようなジケトピロロピロール、およびことに国際公開第２０１４／０９０３７３号（WO 2014/090373）に開示されたようなリレンが好ましい。
【００７０】
次の化合物は、挙げられた色素の例である：
【化３５−１】
2019508526.tif 000043
【化３５−２】
2019508526.tif 000044
【化３５−３】
2019508526.tif 000045
【化３５−４】
2019508526.tif 000046
【化３５−５】
2019508526.tif 000047
【化３５−６】
2019508526.tif 000048
【化３５−７】
2019508526.tif 000049
【化３５−８】
2019508526.tif 000050
【化３５−９】
2019508526.tif 000051
【化３５−１０】
2019508526.tif 000052
【化３５−１１】
2019508526.tif 000053
【化３５−１２】
2019508526.tif 000054
【化３５−１３】
2019508526.tif 000055
【化３５−１４】
2019508526.tif 000056
【化３５−１５】
2019508526.tif 000057
【化３５−１６】
2019508526.tif 000058
【化３５−１７】
2019508526.tif 000059
【化３５−１８】
2019508526.tif 000060
【化３５−１９】
2019508526.tif 000061
【化３５−２０】
2019508526.tif 000062
【化３５−２１】
2019508526.tif 000063
【化３５−２２】
2019508526.tif 000064
【化３５−２３】
2019508526.tif 000065
【化３５−２４】
2019508526.tif 000066
【化３５−２５】
2019508526.tif 000067
【００７１】
混合物は、好ましくは１つ以上のキラルドーパントを含む。好ましくは、この場合、液晶状態にある混合物の分子は、混合物を含む装置の層内で、特に好ましくは、表示装置のＴＮモードまたはＳＴＮモード（twisted nematic modeまたはsupertwisted nematic mode）から公知のように互いにねじれて存在する。
【００７２】
キラルドーパントは、混合物中で、好ましくは０．０１質量％〜３質量％、特に好ましくは０．０５質量％〜１質量％の全体濃度で使用される。ねじれについて高い値を得るために、キラルドーパントの全体濃度を、３質量％より高く、好ましくは最大１０質量％まで選択してもよい。
【００７３】
好ましいドーパントは、次の表中に記載された化合物である：
【化３６−１】
2019508526.tif 000068
【化３６−２】
2019508526.tif 000069
【化３６−３】
2019508526.tif 000070
【００７４】
この混合物は、さらに好ましくは１つ以上の安定剤を含む。安定剤の全体濃度は、全体混合物の好ましくは０．００００１質量％〜１０質量％、特に好ましくは０．０００１質量％〜１質量％である。
【００７５】
好ましい安定剤は、次の表中に示されている：
【化３７−１】
2019508526.tif 000071
【化３７−２】
2019508526.tif 000072
【化３７−３】
2019508526.tif 000073
【化３７−４】
2019508526.tif 000074
【化３７−５】
2019508526.tif 000075
【化３７−６】
2019508526.tif 000076
【００７６】
好ましくは、混合物の誘電異方性Δεは、−１〜−７、特に好ましくは−２〜−６である。
【００７７】
先に定義されたような混合物は、基本的に任意の光学切り替え装置中で使用することができる。この光学切り替え装置は、表示装置または切り替え可能な窓中で使用することができる。切り替え可能な窓、ことに１つ以上の二色性色素を有する液晶材料を含む切り替え可能な窓中での使用が好ましい。
【００７８】
平面素子を通して光の通過を均一に調節するための、ことに太陽光の通過を調節するための装置中での本発明による混合物の使用が好ましい。上述の装置は、好ましくは切り替え可能な窓での使用である。均一に調節とは、この場合、平面素子内の全ての箇所での透過が十分に同じ高さであることと解釈される。
【００７９】
したがって、本発明の主題は、平面素子を通して光の通過を均一に調節するための、本発明による混合物を含む装置である。平面素子は、この場合、好ましくは少なくとも０．０５ｍ2、特に好ましくは少なくとも０．１ｍ2、特に好ましくは少なくとも０．５ｍ2、全く特に好ましくは少なくとも０．８ｍ2の面積を有する。
【００８０】
混合物は、平面素子を通した光の通過を調節するための装置中に、好ましくは層中に存在する。この層は、好ましくは切り替え可能であり、つまり切り替え層である。この層は、好ましくは１２〜４０μｍ、特に好ましくは１４〜３０μｍ、全く特に好ましくは１５〜２５μｍの厚みを有する。
【００８１】
本発明による装置は、好ましくは、太陽光の形で環境から室内への光の通過を調節するために適している。室は、この場合、任意の十分に環境から隔絶された室、例えば建物、車両、またはコンテナであることができる。この装置は、一般に、任意の室のために、特に、環境に対して限定的なだけの空気交換を有し、かつ光透過性の境界面を有し、この境界面を通して外部から光エネルギーの形でエネルギーの導入が行われることがある場合に、使用することができる。特に、光透過性の平面を通して、例えば窓面を通して強い太陽放射線に曝されている室のために、この装置の使用が好ましい。この例は、外側に向かって大きな窓面を有する室、および車両、ことに自動車の室内である。
【００８２】
本発明による装置は、好ましくは、大きな平面状構造の開口部内に配置され、ここで、平面状構造自体は、光の通過を許容しないかまたはわずかにしか許容せず、この開口部は相対的に見て光透過性である。好ましくは、平面状構造は、壁であるか、またはその他の、外部に対する室の境界部である。
【００８３】
本発明による装置は切り替え可能である。切り替えとは、この場合、装置を通した光の通過の変化であると解釈される。
【００８４】
本発明による装置は、好ましくは電気的に切り替え可能である。この場合、この装置は、好ましくは２つ以上の電極を含み、これらの電極は、本発明による混合物を含む層の両面に取り付けられている。これらの電極は、好ましくはＩＴＯ、または薄い、好ましくは透明な金属層および／もしくは金属酸化物層、例えば銀もしくはＦＴＯ（フッ素ドープ酸化スズ）、またはこの他の、この使用のために当業者により公知の材料からなる。ＩＴＯ電極には、不動態化層、例えばＳｉＯ2が設けられていてよい。これらの電極に、好ましくは、電気的接続部が取り付けられている。電圧は、好ましくは電池、蓄電池、または外部電源により準備されている。
【００８５】
切り替え動作は、電気的切り替えの場合に、電圧の印加による液晶状態にある混合物の分子の配列により行われる。
【００８６】
好ましい実施形態の場合に、この場合、装置は、電圧の印加により、電圧なしで存在する高い吸収を示す、つまり低い光透過性を示す状態から、低い吸収を示す、つまりより高い光透過性を示す状態に移行する。好ましくは、混合物は、装置中の層内で、両方の状態でネマティック液晶性である。無電圧の状態は、好ましくは、混合物の分子が液晶状態で存在し、それにより色素の分子は切り替え層の平面に対して平行方向に配列して存在することを特徴とする。これは、好ましくは、相応して選択された配向層により達成される。特に好ましくは、この分子は、切り替え層の平面に対して平行方向でねじれネマティック状態で存在する。ねじれ角は、好ましくは完全な回転よりも少なく、特に好ましくは３０〜２７０°、全く特に好ましくは１００°〜２６０°、さらに強く好ましくは１６０〜２５５°、最も強く好ましくは２３０〜２５０°である。電圧印加下での状態は、好ましくは混合物の分子が液晶状態で存在し、それにより色素の分子は切り替え層の平面に対して垂直方向で存在することを特徴とする。
【００８７】
本発明の好ましい実施形態の場合に、必要なエネルギーを、装置と接続されている太陽電池、または光および／もしくは熱エネルギーを電気エネルギーに変換するその他の装置により供給することにより、この装置を外部電源なしで動作させることができる。太陽電池によるエネルギーの供給は、直接的、または間接的に、つまり、介在された電池、または蓄電池、またはエネルギーを貯蔵するその他のユニットを介して行うことができる。好ましくは、太陽電池は、装置の外側に取り付けられているか、または太陽電池は、例えば国際公開第２００９／１４１２９５号（WO 2009/141295）に開示されたように装置の内部構成要素である。
【００８８】
本発明による装置は、好ましくは次の層順序を有し、この場合、付加的に他の層が存在してよい。好ましくは、次に示された層は、装置内で互いに直接隣接している。
−  好ましくはガラスまたはポリマーからなる基板層
−  好ましくはＩＴＯからなる導電性の透明層
−  配向層
−  本発明による混合物を含む切り替え層
−  配向層
−  好ましくはＩＴＯからなる導電性の透明層
−  好ましくはガラスまたはポリマーからなる基板層
【００８９】
個々の層の好ましい実施形態を次に示す。
【００９０】
好ましくは、本発明による装置は、１つ以上の、特に好ましくは２つの配向層を含む。配向層は、好ましくは、本発明による混合物を含む層の両面に直接接するように存在する。
【００９１】
本発明による装置の配向層として、これについて当業者に公知の任意の層を使用することができる。ポリイミド層が好ましく、特にラビングされたポリイミドからなる層が好ましい。当業者に公知の種類の特定のラビングされたポリイミド上で、分子が配向層に対して平行方向に存在する場合（平面状の配列）、液晶状態にある混合物の分子のラビング方向への配列が引き起こされる。この場合、液晶状態にある混合物の分子は、配向層上で完全には平面状に存在しておらず、わずかな傾斜角を有する（プレチルト）ことが好ましい。配向層の表面に対する分子の垂直方向の配列の達成のために（ホメオトロピック配列）、好ましくは配向層用の材料として特定の手法で処理されたポリイミドが使用される（極めて高いプレチルト角のためのポリイミド）。さらに、偏光を用いた露光手順により得られたポリマーを、配向軸にしたがった分子の配列の達成のための配向層として使用することができる（フォトアライメント）。
【００９２】
好ましくは、本発明による装置中では、本発明による混合物を含む切り替え層を取り囲む両方の配向層のラビング方向が３０°〜２７０°の角度をなすことが好ましい。
【００９３】
さらに、本発明による装置中では、本発明による混合物を含む層が２枚の基板層の間に配置されているか、またはこれらの基板層に包囲されていることが好ましい。基板層は、例えばガラスまたはポリマー、好ましくは光透過性ポリマーからなることができる。
【００９４】
好ましくは、この装置は、ポリマーを基礎とする偏光子を含まず、特に好ましくは固体材料相の形で存在する偏光子を含まず、全く特に好ましくは偏光子を全く含まないことを特徴とする。
【００９５】
しかしながら、これとは異なる実施形態の場合に、装置は１つ以上の偏光子を有していてもよい。好ましくは、偏光子はこの場合、直線偏光子である。
【００９６】
さらに好ましくは、本発明による装置は、好ましくは国際公開第２００９／１４１２９５号（WO 2009/141295）に記載されたように、光を太陽電池にまたはその他の、光および／または熱エネルギーを電気エネルギーに変換する装置に案内する導光系を含む。
【００９７】
好ましい実施形態の場合に、本発明による装置は、その光透過性を切り替え可能な窓の構成要素、特に好ましくは少なくとも１つのガラス面を含む窓の構成要素、全く特に好ましくは断熱性合わせガラスを含む窓の構成要素である。
【００９８】
窓とは、この場合、ことに建物内の、フレームとこのフレームにより取り囲まれた少なくとも１枚の板ガラスを含む構造であると解釈される。好ましくは、この窓は、断熱性フレームと、２枚以上の板ガラスとを含む（断熱性合わせガラス）。
【００９９】
好ましい実施形態の場合に、本発明による装置は、窓のガラス面上に直接取り付けられ、特に好ましくは断熱性合わせガラスの２枚の板ガラスの間の内部空間内に取り付けられている。
【０１００】
実施例
次に、液晶化合物の構造を、省略記号により表す（頭字語）。この省略記号は、国際公開第２０１２／０５２１００号（WO 2012/052100）に明確に紹介されかつ説明されている（６３頁〜８９頁）ので、本出願においてこの省略記号の説明のために上述の公開された出願を指摘する。
さらに、次の頭字語を使用する：
【化３８】
2019508526.tif 000077
【０１０１】
全ての物理特性は、「Merck Liquid Crystals, Physical Properties of Liquid Crystals」、Status Nov. 1997, Merck KGaA、独国に従って決定され、かつ２０℃の温度が通用する。
【０１０２】
Ａ）  使用した液晶混合物
次の本発明による混合物を製造する：
【表１】
2019508526.tif 000078
【表２】
2019508526.tif 000079
【表３】
2019508526.tif 000080
【表４】
2019508526.tif 000081
【表５】
2019508526.tif 000082
【表６】
2019508526.tif 000083
【表７】
2019508526.tif 000084
【表８】
2019508526.tif 000085
【表９】
2019508526.tif 000086
【表１０】
2019508526.tif 000087
【表１１】
2019508526.tif 000088
【表１２】
2019508526.tif 000089
【表１３】
2019508526.tif 000090
【表１４】
2019508526.tif 000091
【表１５】
2019508526.tif 000092
【表１６】
2019508526.tif 000093
【０１０３】
Ｂ）  使用された色素
【化３９】
2019508526.tif 000094
【０１０４】
Ｃ）  混合物の貯蔵安定性の測定
製造された混合物は、低温で高い貯蔵安定性を有する。貯蔵安定性は、該当する温度で試料を貯蔵し、かつ可視の晶出または分解が生じない期間を決定することにより決定される。貯蔵安定性について次のデータが測定される：
【表１７】
2019508526.tif 000095
【０１０５】
Ｄ）  使用例
本発明による混合物を含む切り替え装置を製造する。この切り替え装置は、次の層順序を有する：
ａ）  Corningの研磨された１．１ｍｍのソーダ石灰ガラスからなるガラス層
ｂ）  ＩＴＯ層、２００オングストローム
ｃ）  JSRのポリイミドJALS-2096-R1からなるラビングされた配向層Ｏ１
ｄ）  液晶媒体を有する切り替え可能層（組成および厚みは下記の相応する実施例に記載）
ｅ）  ｃ）と同様に構成された配向層Ｏ２；層ｃ）のラビング方向に対して記載された角度でラビングされている
ｆ）  ｂ）と同様
ｇ）  ａ）と同様
【０１０６】
ＩＴＯ層は、電気的に切り替え可能であるために相応して接続されている。
【０１０７】
実施例１：
混合物Ｍ−１２  ９８．７％に、Ｄ１  ０．３３％、Ｄ２  ０．５０％およびＤ３  ０．６０％を添加する。この混合物９９．４７６％に、キラルドーパントＳ−８１１  ０．５２４％を添加する。ピッチは２３．１μｍである。
【０１０８】
この混合物を、１５．４μｍの層の厚みを有する上述の装置内に充填する。このセルのチルト角は基板平面に対して相対して８８．５°である。ねじれ（Ｏ１のラビング方向とＯ２のラビング方向との間の角度）は２４０°である。
【０１０９】
この装置について、２０℃の動作温度での光透過率について次の値が得られる：
【表１８】
2019508526.tif 000096
【０１１０】
光透過率τｖは、欧州規格ＥＮ４１０、方程式（１）（ガラスの測光的および放射物理学的特性パラメータの決定）に従って、標準光の相対分光分布および標準観測者の比視感度の考慮下で測定されたスペクトル透過率から算出される。
【０１１１】
この実施例は、４９．８％の光透過率の高い引き上げ（Δτｖ）を示す。ガラスの波形によるわずかに見えるだけの縞およびわずかなパーティクル欠陥を認識することができる。
【０１１２】
実施例２：
混合物Ｍ−２  ９７．３５％に、Ｄ１  ０．６％、Ｄ２  ０．８５％およびＤ３  １．２％を添加する。この混合物９９．４７８％に、キラルドーパントＳ−８１１  ０．５２２％を添加する。ピッチは２２．４μｍである。
【０１１３】
この混合物を、１５μｍの層の厚みを有する上述の装置内に充填する。このセルのチルト角は基板平面に相対して８８°である。ねじれ（Ｏ１のラビング方向とＯ２のラビング方向との間の角度）は２４０°である。
【０１１４】
この装置について、２０℃〜１００℃の動作温度での光透過率について次の値が得られる：
【表１９】
2019508526.tif 000097
【０１１５】
この実施例は、本発明による混合物によって、広い温度範囲内で、ことに１００℃の温度で、装置の機能は維持され、ことに明状態および暗状態での光透過性について十分に一定の値が維持されることを示す。
【国際調査報告】
2019508526.tif 000117
2019508526.tif 000118
2019508526.tif 000119
2019508526.tif 000120
2019508526.tif 000121